СПОСОБ ПОЛУЧЕНИЯ ГРАНУЛИРОВАННОГО МЕТАЛЛИЧЕСКОГО ЖЕЛЕЗА

1. Способ получения гранулированного металлического железа, который включает:
выравнивание по уровню ингибитора адгезии, подаваемого на под подовой восстановительной плавильной печи с подвижным подом;
подачу агломерата, включающего материал, содержащий оксид железа и углеродистый восстановитель, на выровненный ингибитор адгезии;
выравнивание по уровню агломерата, подаваемого на ингибитор адгезии;
затем нагревание агломерата для восстановления и расплавления оксида железа, содержащегося в агломерате, для получения гранулированного металлического железа; и
выгрузку полученного гранулированного металлического железа с использованием шнекового разгрузчика;
причем ингибитор адгезии, подаваемый на под, равномерно распределяют с использованием шнекового выравнивателя ингибитора адгезии так, что распределенный ингибитор адгезии имеет ровность, соответствующую 40% или меньше среднего диаметра частицы агломерата, и
агломерат, подаваемый на ингибитор адгезии, равномерно укладывают с использованием шнекового выравнивателя так, что агломерат образует единый слой.
2. Способ по п.1, в котором после или одновременно с выгрузкой гранулированного металлического железа и перед подачей на под свежего ингибитора адгезии, поверхностный слой использованного ингибитора адгезии, остающийся на поде, удаляют с использованием шнекового разгрузчика так, что остаточный использованный ингибитор адгезии, остающийся на поде, имеет ровность, соответствующую 40% или меньше среднего диаметра частицы агломерата.
3. Способ по п.1, в котором во время термической операции шнековые валы по меньшей мере одного из шнекового выравнивателя ингибитора адгезии, шнекового выравнивателя агломерата и шнекового разгрузчика имеют максимальную величину прогиба, равную 6 мм или меньше.
4. Способ по п.1, в котором шнековый выравниватель ингибитора адгезии имеет первый относительный показатель скорости перемещения, определяемый приведенным ниже уравнением (1), а шнековый разгрузчик имеет второй относительный показатель скорости перемещения, определяемый приведенным ниже уравнением (2), причем по меньшей мере один из первого относительного показателя скорости перемещения и второго относительного показателя скорости перемещения находится в пределах от 10 до 30:
Первый относительный показатель скорости перемещения
<mrow />
= (внешний диаметр (в мм) шнека шнекового выравнивателя ингибитора адгезии) × тангенс (угла наклона (в градусах) × (количество витков) × (скорость вращения шнека (в об/мин)) × π/60/(скорость перемещения в центре пода (в мм/с))
(1),
Второй относительный показатель скорости перемещения
= (внешний диаметр (в мм) шнека шнекового разгрузчика) × тангенс (угла наклона (в градусах) × (количество витков) × (скорость вращения шнека (в об/мин)) × π/60/(скорость перемещения в центре пода (в мм/с)) (2).
5. Способ по п.1, в котором шнековый выравниватель агломерата имеет третий относительный показатель скорости перемещения, определяемый приведенным ниже уравнением (3), причем упомянутый третий относительный показатель скорости перемещения находится в пределах от 2 до 10:
Третий относительный показатель скорости перемещения
= (внешний диаметр (в мм) шнека шнекового выравнивателя агломерата) × тангенс (угла наклона (в градусах) × (количество витков) × (скорость вращения шнека (в об/мин)) × π/60/(скорость перемещения в центре пода (в мм/с)) (3).
6. Способ по п.1, в котором в шнеке по меньшей мере одного из шнекового выравнивателя ингибитора адгезии, шнекового выравнивателя агломерата и шнекового разгрузчика, множество разделенных лопастей прикрепляют к внешней периферии шнекового вала при помощи болта и гайки или посредством сварки для образования непрерывной винтовой лопасти, и во время термической операции зазор между разделенными лопастями равен 3 мм или меньше.
7. Способ по п.1, в котором высоту шнекового вала по меньшей мере одного из упомянутых распределителей и разгрузчика можно регулировать с обеих сторон пода восстановительной плавильной печи с подвижным подом в направлении ширины.
8. Способ по п.1, в котором винтовая лопасть по меньшей мере одного из упомянутых распределителей и разгрузчика имеет угол наклона в пределах от 12 до 26°.